(57)【要約】【課題】イブプロフェンとその他の有効成分を含有する錠剤の製造において、スティッキングやターンテーブルへの薬剤組成物の付着を防止することができる製造方法を見出し、この方法により得られる服用しやすいイブプロフェン含有錠剤を提供すること。【解決手段】成分（ａ１）イブプロフェン、成分（ａ２）１〜８質量％のポリビニルアルコール共重合体および成分（ａ３）５〜１５質量％の低置換度ヒドロキシプロピルセルロースを含有する顆粒（Ａ）と、成分（ｂ１）アリルイソプロピルアセチル尿素および無水カフェインよりなる群から選ばれる一種以上の有効成分、成分（ｂ２）０．５〜２．５質量％のポリビニルアルコール共重合体および成分（ｂ３）８〜１１質量％の低置換度ヒドロキシプロピルセルロースを含有する顆粒（Ｂ）とをそれぞれ別個に造粒し、次いで得られた顆粒（Ａ）と顆粒（Ｂ）を混合し、圧縮成型するイブプロフェン含有錠剤の製造方法並びに当該方法により得られるイブプロフェン含有錠剤。【選択図】なし【特許請求の範囲】
【請求項１】
次の成分（ａ１）〜（ａ３）、
（ａ１）イブプロフェン
（ａ２）ポリビニルアルコール共重合体              １〜８質量％
（ａ３）低置換度ヒドロキシプロピルセルロース      ５〜１５質量％
を含有する顆粒（Ａ）と、次の成分（ｂ１）〜（ｂ３）、
（ｂ１）アリルイソプロピルアセチル尿素および無水カフェインよりなる群から
選ばれる一種以上の有効成分
（ｂ２）ポリビニルアルコール共重合体              ０．５〜２．５質量％
（ｂ３）低置換度ヒドロキシプロピルセルロース      ８〜１１質量％
を含有する顆粒（Ｂ）とをそれぞれ別個に造粒し、次いで得られた顆粒（Ａ）と顆粒（Ｂ）を混合し、圧縮成型することを特徴とするイブプロフェン含有錠剤の製造方法。
【請求項２】
成分（ａ２）および／または成分（ｂ２）のポリビニルアルコール共重合体が、ポリビニルアルコール、アクリル酸およびメタクリル酸メチルを含有する共重合体である請求項１記載のイブプロフェン含有錠剤の製造方法。
【請求項３】
成分（ａ３）および／または成分（ｂ３）の低置換度ヒドロキシプロピルセルロースのヒドロキシプロポキシ基置換度が５〜２０％である請求項１または２に記載のイブプロフェン含有錠剤の製造方法。
【請求項４】
顆粒（Ａ）および／または顆粒（Ｂ）が撹拌造粒法により調製されたものである請求項１〜３の何れかの項に記載のイブプロフェン含有錠剤の製造方法。
【請求項５】
顆粒（Ａ）と顆粒（Ｂ）との質量比（（Ｂ）／（Ａ））が０．４〜２．４である請求項１〜４の何れかの項に記載のイブプロフェン含有錠剤の製造方法。
【請求項６】
錠剤中のイブプロフェンの含有量が３０〜５０質量％である請求項１〜５の何れかの項に記載のイブプロフェン含有錠剤の製造方法。
【請求項７】
顆粒（Ａ）と顆粒（Ｂ）を、これらの質量比（（Ｂ）／（Ａ））が０．４〜２．４となるよう混合する請求項１〜６の何れかの項に記載のイブプロフェン含有錠剤の製造方法。
【請求項８】
打錠を、１２〜２２ＫＮの打錠圧で行う請求項１〜７の何れかの項に記載のイブプロフェン含有錠剤の製造方法。
【請求項９】
次の成分（ａ１）〜（ａ３）、
（ａ１）イブプロフェン
（ａ２）ポリビニルアルコール共重合体              １〜８質量％
（ａ３）低置換度ヒドロキシプロピルセルロース      ５〜１５質量％
を含有する顆粒（Ａ）と、次の成分（ｂ１）〜（ｂ３）、
（ｂ１）アリルイソプロピルアセチル尿素および無水カフェインよりなる群から
選ばれる有効成分の一種以上
（ｂ２）ポリビニルアルコール共重合体              ０．５〜２．５質量％
（ｂ３）低置換度ヒドロキシプロピルセルロース      ８〜１１質量％
を含有する顆粒（Ｂ）とを含む打錠用組成物を圧縮成型することにより得られるイブプロフェン含有錠剤。
【請求項１０】
打錠用組成物に更に、充填粉末成分を配合した請求項９記載のイブプロフェン含有錠剤。
【請求項１１】
顆粒（Ａ）と顆粒（Ｂ）が、これらの質量比（（Ｂ）／（Ａ））で０．４〜２．４となるよう含有された請求項９または１０記載のイブプロフェン含有錠剤。
【発明の詳細な説明】
【技術分野】
【０００１】
本発明はイブプロフェン含有錠剤に関し、さらに詳細には、圧縮成型時のスティッキングや、打錠機のターンテーブルへの薬剤組成物の付着を防止したイブプロフェン含有錠剤およびその製造方法に関する。
【背景技術】
【０００２】
イブプロフェンは、消炎鎮痛剤として広く使用されている薬物であり、経口投与製剤や非経口投与製剤として広く使用されている。
【０００３】
しかしながら、イブプロフェンの融点は７５〜７７℃と比較的に低融点であるため、イブプロフェンを配合した錠剤を製造する場合、圧縮発熱などにより圧縮成型で使用する杵に薬剤組成物が付着する打錠障害（スティッキング）をしばしば起こすことが知られている。そして、スティッキングが生じると、錠剤の一部が欠けたり、表面のツヤが失われたりするため、外観が好ましくないばかりか、含量の均一性にも影響を与えるという問題があった。
【０００４】
また、イブプロフェンを含有する錠剤を圧縮成型する場合、打錠機のターンテーブルにも薬剤組成物が付着しやすく、その付着量が多くなると打錠機が連続運転できなくなり、生産効率が低下するという問題も生じていた。
【０００５】
従来、スティッキング等を防止する方法として滑沢剤を増量する方法や、賦形剤を増量して打錠末中のイブプロフェンの比率を下げて打錠するなどの方法が知られているが、これらの方法では十分な量でイブプロフェンを配合しようとすると錠剤が大きくなって服用しにくくなり、また服用しやすい錠剤の大きさとすれば、十分な量でイブプロフェンが配合できないという欠点を有していた。
【０００６】
更に、特許文献１には、炭窒化チタンでコーティングした特殊な打錠用杵を使用することにより、スティッキングを防止したイブプロフェン含有錠剤の製造方法が、また特許文献２には、イブプロフェンをコポリビドンなどの可塑剤を含有するコーティング用組成物でコーティングしてから、滑沢剤や賦形剤を混合して打錠する方法が報告されている。
【０００７】
しかしながら、前者の方法では、特殊な打錠用杵が必要であり、また後者の方法では、あらかじめイブプロフェンをコーティング用組成物でコーティングしなければならず、手間がかかるという問題がある。
【０００８】
更にまた、従来からイブプロフェンとイブプロフェン以外の有効成分が混合された錠剤も知られているが、イブプロフェンと他の成分が混合された場合、薬剤組成物の融点降下により、圧縮成型時のスティッキングやターンテーブルへの薬剤組成物の付着の問題が更に深刻化し、この問題の解消がより強く求められている。
【先行技術文献】
【特許文献】
【０００９】
【特許文献１】特開２００８−７４７１９号公報
【特許文献２】特開２００７−１６９２７３号公報
【発明の概要】
【発明が解決しようとする課題】
【００１０】
従って、本発明の課題は、イブプロフェンとその他の有効成分を含有する錠剤の製造において、スティッキングやターンテーブルへの薬剤組成物の付着を防止することができる製造方法を見出し、この方法により得られる服用しやすいイブプロフェン含有錠剤を提供することである。
【課題を解決するための手段】
【００１１】
本発明者らは、複数の有効成分が含有されたイブプロフェン含有錠剤を製造するにあたり、まず、打錠に用いるイブプロフェンを含有する顆粒とその他の有効成分を含有する顆粒をそれぞれ別々に造粒し、これらの顆粒を混合して打錠することを試みたが、薬剤組成物全体に対するイブプロフェンの含有量が多い場合は、スティッキングやターンテーブルへの薬剤組成物の付着の問題は解消できないことを知った。
【００１２】
そこで更に、本発明者らは、上記したイブプロフェンを含有する顆粒とその他の有効成分を含有する顆粒に配合する成分について、種々検討を進めたところ、それぞれの顆粒にポリビニルアルコール共重合体と低置換度ヒドロキシプロピルセルロースを特定量で含有させることにより、スティッキングを防止できるとともに、ターンテーブルへの薬剤組成物の付着を起こさずに打錠できることを見出し、本発明を完成した。
【００１３】
すなわち本発明は、次の成分（ａ１）〜（ａ３）、
（ａ１）イブプロフェン
（ａ２）ポリビニルアルコール共重合体                  １〜８質量％
（ａ３）低置換度ヒドロキシプロピルセルロース          ５〜１５質量％
を含有する顆粒（Ａ）と、次の成分（ｂ１）〜（ｂ３）、
（ｂ１）アリルイソプロピルアセチル尿素および無水カフェインよりなる群から
選ばれる一種以上の有効成分
（ｂ２）ポリビニルアルコール共重合体                  ０．５〜２．５質量％
（ｂ３）低置換度ヒドロキシプロピルセルロース          ８〜１１質量％
を含有する顆粒（Ｂ）とをそれぞれ別個に造粒し、次いで得られた顆粒（Ａ）と顆粒（Ｂ）を混合し、圧縮成型することを特徴とするイブプロフェン含有錠剤の製造方法である。
【００１４】
また本発明は、前記成分（ａ１）〜（ａ３）を含有する顆粒（Ａ）と、前記成分（ｂ１）〜（ｂ３）を含有する顆粒（Ｂ）とを含有する打錠用組成物を圧縮成型することにより得られるイブプロフェン含有錠剤である。
【発明の効果】
【００１５】
本発明によれば、イブプロフェンと、これと組みあわせることで融点の降下が懸念される他種薬剤とを配合した場合であっても、錠剤の打錠に当たり、スティッキングや、打錠機のターンテーブルへの薬剤組成物の付着を防ぐことが可能である。また、上記のようにスティッキング等が起こらないため、錠剤の大きさを特段大きくする必要がなく、得られたイブプロフェン含有錠剤を服用しやすいものとすることができる。
【発明を実施するための形態】
【００１６】
本発明のイブプロフェン含有錠剤の製造に当たっては、イブプロフェンを含有する顆粒（以下、「顆粒（Ａ）」という）と、有効成分としてアリルイソプロピルアセチル尿素および／又は無水カフェインを含有する顆粒（以下、「顆粒（Ｂ）」という）をそれぞれ別々に造粒しておくことが重要である。
【００１７】
イブプロフェンを含有する顆粒（Ａ）は、成分（ａ１）としてイブプロフェン、成分（ａ２）としてポリビニルアルコール共重合体および成分（ａ３）として低置換度ヒドロキシプロピルセルロースを含有する。
【００１８】
顆粒（Ａ）におけるイブプロフェン（成分（ａ１））の含有量は、当該顆粒中、
２０〜９５質量％（以下、単に「％」で示すこともある）の間にあり、５０〜７０％が好ましく、さらに好ましくは、５８〜６４％である。
【００１９】
また、顆粒（Ａ）におけるポリビニルアルコール共重合体（成分（ａ２））の含有量は、当該顆粒中、１〜８％が好ましく、さらに好ましくは２〜４％である。このポリビニルアルコール共重合体としては、例えば、ポリビニルアルコール、アクリル酸およびメタクリル酸メチルを含有する共重合体（ポリビニルアルコール・アクリル酸・メタクリル酸メチル共重合体：ＰＯＶＡＣＯＡＴ、日新化成株式会社）やポリビニルアルコール，ポリエチレングリコールを含有する共重合体（ポリビニルアルコール・ポリエチレングリコール・グラフトコポリマー：コリコートＩＲ，ＢＡＳＦ）等が好ましい。
【００２０】
更に、顆粒（Ａ）における低置換度ヒドロキシプロピルセルロース（成分（ａ３））の含有量は、当該顆粒中、５〜１５％が好ましく、さらに好ましくは１０〜１３％である。この低置換度ヒドロキシプロピルセルロースは、そのヒドロキシプロポキシ基置換度が、例えば５〜２０％が好ましく、さらに１３．０〜１５．９％であることが好ましい。また、粒子形態は短繊維状であるものが好ましく、この様な低置換度ヒドロキシプロピルセルロースとして、例えば、信越化学工業株式会社製からＮＢＤ−０２０が市販されているので、これを用いることができるが、その他の製品を用いてもよい。
【００２１】
顆粒（Ａ）には、さらに必要に応じて本願の発明の効果を損なわない範囲で、任意の成分を配合することができる。任意成分としては、後記するような、賦形剤、結合剤、崩壊剤、滑沢剤、流動改善剤、その他の打錠助剤等が挙げられる。
【００２２】
顆粒（Ａ）の造粒は、イブプロフェン（成分（ａ１））、低置換度ヒドロキシプロピルセルロース（成分（ａ３））および必要に応じて任意成分を混合し、この混合物に、２０〜６０％低級アルコール等適切な溶媒で溶解したポリビニルアルコール共重合体（成分（ａ２））を添加混合し、これを撹拌造粒法、押出し造粒法等の公知の造粒方法に従って造粒することにより行うことができる。このうち、製造効率の観点から撹拌造粒法を用いることが好ましい。
【００２３】
このようにして得られた造粒物は、必要に応じて解砕し、篩分けにより整粒することができる。顆粒（Ａ）の粒子径は、平均粒子径が１５０〜５００μｍ程度であり、好ましくは２５０〜３５５μｍである。なお、顆粒の平均粒子径は、質量・体積分布により測定した値である。
【００２４】
一方、アリルイソプロピルアセチル尿素および／又は無水カフェイン（成分（ｂ１））を有効成分として含有する顆粒（顆粒（Ｂ））は、この有効成分、ポリビニルアルコール共重合体（成分（ｂ２））および低置換度ヒドロキシプロピルセルロース（成分（ｂ３））を含有する。
【００２５】
顆粒（Ｂ）におけるアリルイソプロピルアセチル尿素および／又は無水カフェイン（成分（ｂ１））の含有量は、当該顆粒中、アリルイソプロピルアセチル尿素０〜９５％，無水カフェイン０〜９５％の範囲にあり、アリルイソプロピルアセチル尿素２０〜７０％，無水カフェイン２０〜７０％が好ましく、さらに好ましくは、アリルイソプロピルアセチル尿素３５〜４０％，無水カフェイン４５〜５５％である。
【００２６】
また、顆粒（Ｂ）におけるポリビニルアルコール共重合体（成分（ｂ２））の含有量は、当該顆粒中、０．５〜２．５％が好ましく、さらに好ましくは１〜２％である。このポリビニルアルコール共重合体の好ましいものとしては、顆粒（Ａ）において説明したものが挙げられる。
【００２７】
更に顆粒（Ｂ）における低置換度ヒドロキシプロピルセルロース（成分（ｂ３））の含有量は、当該顆粒中、８〜１１％が好ましく、さらに好ましくは８．５〜１０.５％である。この低置換度ヒドロキシプロピルセルロースのヒドロキシプロポキシ基置換度は例えば５〜２０％が好ましく、さらに１３．０〜１５．９％であることが好ましい。また、粒子形態は短繊維状であるものが好ましく、低置換度ヒドロキシプロピルセルロースの好ましいものの具体例としては、顆粒（Ａ）において説明したものが挙げられる。
【００２８】
この顆粒（Ｂ）にも、顆粒（Ａ）と同じく、さらに必要に応じて本願の発明の効果を損なわない範囲で、任意の成分を配合することができる。任意成分としては、後記する賦形剤、結合剤、崩壊剤、滑沢剤、流動改善剤、その他の打錠助剤等が挙げられる。
【００２９】
顆粒（Ｂ）の造粒は、アリルイソプロピルアセチル尿素および／又は無水カフェインの有効成分（成分（ｂ１））、低置換度ヒドロキシプロピルセルロース（成分（ｂ３））および必要に応じて任意成分を混合し、顆粒（Ａ）の製造と同様に、この混合物に、２０〜６０％低級アルコール等適切な溶媒で溶解したポリビニルアルコール共重合体（成分（ｂ２））を添加混合し、これを撹拌造粒法、押出し造粒法等の公知の造粒方法に従って造粒することができる。このうち、製造効率の観点から撹拌造粒法を用いることが好ましい。
【００３０】
得られた造粒物は必要に応じて解砕し、篩分けにより整粒される。顆粒（Ｂ）の粒子径は、平均粒子径が１７５〜６５０μｍの範囲であり、好ましくは２００〜３００μｍである。顆粒の平均粒子径は、顆粒（Ａ）と同様に、質量・体積分布により測定した値である。
【００３１】
なお、前記したように、顆粒（Ａ）および顆粒（Ｂ）の製造に当たっては、適切な任意成分を加えることができるが、このうち、賦形剤としては、一般的に固形製剤の製造において使用されるもの、例えば、乳糖、デンプン、コーンスターチ、アルファー化デンプン、部分アルファー化デンプン、結晶セルロース、低置換度ヒドロキシプロピルセルロース、ヒドロキシプロピルセルロース、精製白糖、糖アルコール類、軽質無水ケイ酸、ケイ酸カルシウムなどが挙げられる。これらの賦形剤は一種または二種以上使用できる。
【００３２】
また、任意成分のうち、結合剤としては、例えば、ゼラチン、アラビアゴム末、メチルセルロース、カルボキシメチルセルロース、カルボキシメチルセルロースナトリウム、ヒドロキシプロピルメチルセルロース、ポリビニルピロリドン、プルラン、デキストリン、カルボキシメチルセルロースカルシウムなどが挙げられ、その一種または二種以上使用できる。
【００３３】
更に崩壊剤としては、例えば、クロスカルメロースナトリウム、クロスポビドン、クロスリンクドインソルブルポリビニルピロリドン、カルメロースカルシウム、カルボキシメチルスターチナトリウム、バレイショデンプン、コーンスターチ、アルファー化デンプンなどが挙げられ、その一種または二種以上使用できる。
【００３４】
更にまた、滑沢剤としては、例えば、タルク、ステアリン酸、ステアリン酸マグネシウム、ショ糖脂肪酸エステル類、ポリエチレングリコールなどが挙げられ、その一種または二種以上使用できる。
【００３５】
本発明のイブプロフェン含有錠剤は、上記顆粒（Ａ）と顆粒（Ｂ）に、更に必要に応じて充填粉末成分を加え、これらを混合して打錠用組成物とし、更に常法に従って打錠することにより調製される。充填粉末成分としては、前記の賦形剤、結合剤、崩壊剤、滑沢剤、流動改善剤、その他の打錠助剤等が利用できる。
【００３６】
本発明のイブプロフェン含有錠剤の製造において、打錠用組成物中における顆粒（Ａ）と顆粒（Ｂ）の配合量は、当該錠剤中での目的とするイブプロフェン（成分（ａ１））と、アリルイソプロピルアセチル尿素および／又は無水カフェイン（成分（ｂ１））の量や割合による適宜調整することができるが、一般的には、顆粒（Ａ）の配合量は、２０〜８０％が好ましく、さらに４０〜７０％が好ましい。また、顆粒（Ｂ）の配合量は、２０〜８０％が好ましく、さらに３０〜６０％が好ましい。なお、（Ｂ）／（Ａ）で表わされる顆粒（Ａ）と顆粒（Ｂ）の質量比が０．４〜２．４であることが好ましい。また、錠剤中のイブプロフェン（成分（ａ１））の含有量は、３０〜５０％が好ましく、さらに３７．５〜４２．５％が好ましい。
【００３７】
本発明のイブプロフェン含有錠剤は、上記したような、顆粒（Ａ）と顆粒（Ｂ）を含有する打錠用組成物を、単発式打錠機、ロータリー式打錠機等を用いて圧縮成型することにより製造される。このときの圧縮成型時の圧力は、１２〜２２ＫＮが好ましく、より好ましくは１６〜２０ＫＮである。また、打錠後のイブプロフェン含有錠剤は、その直径が、約７．５〜９．５ｍｍ程度の丸型錠剤の服用しやすいものとすることが好ましい。
【実施例】
【００３８】
次に実施例を挙げて本発明を更に詳しく説明するが、本発明はこれら実施例に何ら制約されるものではない。
【００３９】
実 施 例  １
イブプロフェン  ２４８０ｇ、クロスカルメロースナトリウム  １６１．２ｇ、軽質無水ケイ酸（日本アエロジル社製，アエロジル２００）  ３９６．８ｇ、結晶セルロース（旭化成ケミカルズ社製、セオラスＵＦ−７１１）  ４４９．５ｇおよび低置換度ヒドロキシプロピルセルロース（信越化学工業社製、ＮＢＤ−０２０）  ４４９．５ｇを混合する。この混合物に、ポリビニルアルコール共重合体（１２％ポバコート／６０％エタノール（９５）溶液）を７７５g加えて（ポバコートの乾燥重量  ９３ｇ）、練合した後、撹拌造粒した。その後、７０℃で乾燥後、整粒機で整粒して得られた顆粒（平均粒径２５０〜３５５μｍ）を顆粒（Ａ）とした。
【００４０】
アリルイソプロピルアセチル尿素  １５００ｇ、無水カフェイン  ２０００ｇ、軽質無水ケイ酸（富士シリシア社製、アドソリダー１０１）  ５０ｇおよび低置換度ヒドロキシプロピルセルロース（信越化学工業社製，ＮＢＤ−０２０）  ４１０ｇを混合する。この混合物に、ポリビニルアルコール共重合体（１２％ポバコート／６０%エタノール(９５)溶液）を３３３．３g加えて（ポバコートの乾燥重量  ４０ｇ）、練合した後、撹拌造粒した。その後、７０℃で乾燥後、整粒機で整粒して得られた顆粒（平均粒径２００〜３００μｍ）を顆粒（Ｂ）とした。
【００４１】
上記のようにして得られた顆粒（Ａ）１１７０ｇ、顆粒（Ｂ）５７６ｇおよび軽質無水ケイ酸（日本アエロジル社製，アエロジル２００）  ５０．４ｇを混合した後、タルク（日本タルク社製、ミクロエースＰ−３）  ２８．８ｇおよびステアリン酸マグネシウム  １０．８ｇを加えて更に混合し、これをロータリー打錠機にて１８ＫＮの圧力で打錠し、２５５ｍｇ／ｔｂ.の素錠を製造した。
【００４２】
実 施 例  ２
イブプロフェン  ２４８０ｇ、クロスカルメロースナトリウム  １６１．２ｇ、軽質無水ケイ酸（日本アエロジル社製，アエロジル２００）  ３９６．８ｇ、結晶セルロース（旭化成ケミカルズ社製、セオラスＵＦ−７１１）  ４３４ｇおよび低置換度ヒドロキシプロピルセルロース（信越化学工業社製，ＮＢＤ−０２０）  ４３４ｇを混合する。この混合物に、ポリビニルアルコール共重合体（１２％ポバコート／６０％エタノール(９５)溶液）を１０３３．３g加えて（ポバコートの乾燥重量  １２４ｇ）、練合した後、撹拌造粒した。その後、７０℃で乾燥後、整粒機で整粒して得られた顆粒（平均粒径２５０〜３５５μｍ）を顆粒（Ａ）とした。
【００４３】
アリルイソプロピルアセチル尿素  １５００ｇ、無水カフェイン  ２０００ｇ、軽質無水ケイ酸（富士シリシア社製、アドソリダー１０１）  ５０ｇおよび低置換度ヒドロキシプロピルセルロース（信越化学工業社製，ＮＢＤ−０２０）  ３８７．５ｇを混合する。この混合物に、ポリビニルアルコール共重合体（１２％ポバコート／６０％エタノール（９５）溶液）を５２０．８ｇ加えて（ポバコートの乾燥重量  ６２．５ｇ）、練合した後、撹拌造粒した。その後、７０℃で乾燥後、整粒機で整粒して得られた顆粒（平均粒径２００〜３００μｍ）を顆粒（Ｂ）とした。
【００４４】
上記のようにして得られた顆粒（Ａ）１１７０ｇ、顆粒（Ｂ）５７６ｇおよび軽質無水ケイ酸（日本アエロジル社製、アエロジル２００）  ５０．４ｇを混合した後、タルク（日本タルク社製、ミクロエースＰ−３）  ２８．８ｇおよびステアリン酸マグネシウム  １０．８ｇを加えて更に混合し、これをロータリー打錠機にて１８ＫＮの圧力で打錠し、２５５ｍｇ／ｔｂ.の素錠を製造した。
【００４５】
上記実施例１〜２を表１に示す。
【００４６】
【表１】
2015229659.tif 000002
【００４７】
比 較 例  １
実施例1の顆粒（Ａ）おいて、結晶セルロース（旭化成ケミカルズ社製、セオラスＵＦ−７１１）を８０９．１ｇ及び低置換度ヒドロキシプロピルセルロース（信越化学工業社製、ＮＢＤ−０２０）を８９．９ｇと変更する以外は、実施例１の顆粒（Ａ）と同様にして顆粒（Ａ）を製造した。また、実施例１の顆粒（Ｂ）において、結晶セルロース（旭化成ケミカルズ社製、セオラスＵＦ−７１１）を３６０ｇ及び低置換度ヒドロキシプロピルセルロース（信越化学工業社製、ＮＢＤ−０２０）を５０ｇと変更する以外は、実施例１の顆粒（Ｂ）と同様にして顆粒（Ｂ）を製造した。このようにして得られた顆粒（Ａ）および（Ｂ）を使用して実施例１と同様にして素錠を製造した。
【００４８】
比 較 例  ２
実施例１の顆粒（Ａ）おいて、結晶セルロース（旭化成ケミカルズ社製、セオラスＵＦ−７１１）を４１８．５ｇ、低置換度ヒドロキシプロピルセルロース（信越化学工業社製、ＮＢＤ−０２０）を４１８．５ｇ及びポリビニルアルコール共重合体を１５５ｇと変更する以外は、実施例１の顆粒（Ａ）と同様にして顆粒（Ａ）を製造した。また、実施例１の顆粒（Ｂ）において、低置換度ヒドロキシプロピルセルロース（ＮＢＤ−０２０）を３２５ｇ及びポリビニルアルコール共重合体を１２５ｇと変更する以外は、実施例１の顆粒（Ｂ）と同様にして顆粒（Ｂ）を製造した。このようにして得られた顆粒（Ａ）および（Ｂ）を使用して実施例１と同様にして素錠を製造した。
【００４９】
比 較 例  ３
実施例１の顆粒（Ａ）において、軽質無水ケイ酸（日本アエロジル社製、アエロジル２００）を１８６ｇ、結晶セルロース（旭化成ケミカルズ社製、セオラスＵＦ−７１１）を５２３．９ｇ、低置換度ヒドロキシプロピルセルロース（信越化学工業社製、ＮＢＤ−０２０）を５２３．９ｇ及びポリビニルアルコール共重合体を１５５ｇと変更する以外は、実施例１の顆粒（Ａ）と同様にして顆粒（Ａ）を製造した。また、実施例１の顆粒（Ｂ）において、軽質無水ケイ酸（富士シリシア社製、アドソリダー１０１）を０ｇ、低置換度ヒドロキシプロピルセルロース（信越化学工業社製、ＮＢＤ−０２０）を３７５ｇ及びポリビニルアルコール共重合体を１２５ｇと変更する以外は、実施例１の顆粒（Ｂ）と同様にして顆粒（Ｂ）を製造した。このようにして得られた顆粒（Ａ）および（Ｂ）を使用して実施例１と同様にして素錠を製造した。
【００５０】
上記実比較例１〜３を表２に示す。
【００５１】
【表２】
2015229659.tif 000003
【００５２】
試 験 例 
実施例１〜２および比較例１〜３の素錠を製造する際のスティッキング及びターンテーブルへの薬剤組成物の付着を調べた。素錠製造のための打錠は、いずれもロータリー打錠機に臼杵を４組セットし、ターンテーブルの回転数５０ｒｐｍで行い、３０分間打錠した後の杵へのスティッキング及びターンテーブルを観察した。下記の評価基準に従い観察を行い、評価した結果を表３に示す。
【００５３】
スティッキング：
（評  価）  （評価基準）
−：    スティッキングを全く認めない。
±：    スティッキングをほとんど認めない。
＋：    スティッキングを認める。
＋＋：  強くスティッキングを認める。
【００５４】
ターンテーブルへの薬剤組成物の付着：
（評  価）  （評価基準）
−：    ターンテーブルへの薬剤組成物の付着を全く認めない。
±：    ターンテーブルへの薬剤組成物の付着をほとんど認めない。
＋：    ターンテーブルへの薬剤組成物の付着を認める。
＋＋：  ターンテーブルへの薬剤組成物の付着をやや多く認める。
＋＋＋：ターンテーブルへの薬剤組成物の付着をとても多く認める。
【００５５】
【表３】
2015229659.tif 000004
【００５６】
この結果から明らかなように、実施例ではスティッキング及びターンテーブルへの薬剤組成物の付着をほとんど認めないのに対し、比較例ではスティッキングが発生し、ターンテーブルにも薬剤組成物が多く付着した。
【産業上の利用可能性】
【００５７】
本発明によれば、イブプロフェンと、これと組みあわせることで融点の降下が懸念される他種薬剤とを配合した打錠用組成物の、打錠時のスティッキングや、打錠機のターンテーブルへの薬剤組成物の付着を有効に防ぐことが可能となる。
【００５８】
従って、イブプロフェン含有錠剤の製造において、作業性を向上させることができると共に、イブプロフェン含有錠剤の大きさを服用しやすいものとすることができるので、イブプロフェン含有錠剤の商品性向上にも有利に利用することができるものである。
以    上